(57)【要約】【課題】  駆動電流の大きさによって発光色が変化する虞が少ない有機ＥＬパネルを提供する。【解決手段】  有機ＥＬパネル１１は、少なくとも第一電極１７と有機層２０と第二電極２１とを有する積層体１３を基板１２に形成したものである。有機層２０は、第一のドーパント材料及び第二のドーパント材料を含む発光層と、有機層２０に印加される電界の平方根が４００〜１０００（Ｖ／ｃｍ）１／２における電子移動度の最大値と最小値の比が１０以下である正孔輸送層２０ａまたは電子輸送層２０ｃを有する。【選択図】  図３
2006269447.tif 000002
【特許請求の範囲】
【請求項１】
少なくとも第一電極と有機層と第二電極とを有する積層体を基板に形成した有機ＥＬパネルであって、
前記有機層は、第一のドーパント材料及び第二のドーパント材料を含む発光層と、前記有機層に印加される電界の平方根が４００〜１０００（Ｖ／ｃｍ）１／２における電子移動度の最大値と最小値の比が１０以下である正孔輸送層及び電子輸送層の少なくとも一方と、を有することを特徴とする有機ＥＬパネル。
【請求項２】
前記第二のドーパント材料の発光主波長は、前記第一のドーパント材料の発光主波長よりも長く、且つ、前記第一のドーパント材料の濃度は、前記第二のドーパント材料の濃度よりも高いことを特徴とする請求項１に記載の有機ＥＬパネル。
【請求項３】
前記発光層は、複数のホスト材料を含むことを特徴とする請求項１または請求項２に記載の有機ＥＬパネル。
【発明の詳細な説明】
【技術分野】
【０００１】
本発明は、第一電極と有機層と第二電極とを有する積層体を基板に形成した有機ＥＬパネルに関するものである。
【背景技術】
【０００２】
従来より、有機ＥＬパネルが種々提案されており、例えば特許文献１に開示されている。有機ＥＬパネル１は、ガラス基板２上に積層体３を形成したものであり、この積層体３は、第一電極４，絶縁層５，有機層６，アルミニウム（Al）からなる第二電極７を有する（図７参照）。第一電極４は、ＩＴＯ（Indium Tin Oxide）からなるものである。有機層６は、蒸着等の方法によって正孔輸送層６ａ，発光層６ｂ，電子輸送層６ｃ及び電子注入層６ｄを順次形成したものである（図８参照）。発光層６ｂは、ホスト材料と、黄色ドーパント材料及び青色ドーパント材料とを含むものである。
【特許文献１】特開２００３−２８８９８４号公報
【０００３】
有機層６は封止ガラス８に覆われており、この封止ガラス８はガラス基板２に紫外線硬化性の接着剤９で固着されている。封止ガラス８によって形成された気密空間内に湿気があると有機層６が劣化するため、封止ガラス８にゲル状の吸湿剤１０を塗布して、気密空間内の湿気を吸収している。第一電極４は、陽極部４ａと、陰極端子部４ｂとを有している。有機層６は、陽極部４ａと第二電極７に挟持されており、第二電極７は、陰極端子部４ｂに電気的に接続されている。陽極部４ａ及び陰極端子部４ｂに電源を接続し、陽極部４ａと第二電極７の間に駆動電圧を印加することにより、有機層６が白色発光する。
【発明の開示】
【発明が解決しようとする課題】
【０００４】
しかしながら、駆動電圧が低いときは有機層６が、所望の発光色である白色で発光するが、駆動電圧が高いときは、有機層６の発光色が若干青色を帯びるという問題を有していた。この問題は、電子輸送層６ｃの電子移動度が、有機層６に印加される電界の強さによって大きく異なるため、黄色ドーパント材料と青色ドーパント材料とに作用するキャリア（電荷）のバランスが崩れるために生じると考えられる。
本発明は、駆動電流の大きさによって発光色が変化する虞が少ない有機ＥＬパネルを提供するものである。
【課題を解決するための手段】
【０００５】
本発明は、請求項１に記載したように、少なくとも第一電極と有機層と第二電極とを有する積層体を基板に形成した有機ＥＬパネルであって、前記有機層は、第一のドーパント材料及び第二のドーパント材料を含む発光層と、前記有機層に印加される電界の平方根が４００〜１０００（Ｖ／ｃｍ）１／２における電子移動度の最大値と最小値の比が１０以下である正孔輸送層及び電子輸送層の少なくとも一方と、を有するものである。
【０００６】
また、本発明は、請求項２に記載したように、前記第二のドーパント材料の発光主波長は、前記第一のドーパント材料の発光主波長よりも長く、且つ、前記第一のドーパント材料の濃度は、前記第二のドーパント材料の濃度よりも高いものである。
【０００７】
また、本発明は、請求項３に記載したように、前記発光層は、複数のホスト材料を含むものである。
【発明の効果】
【０００８】
正孔輸送層または電子輸送層の電子移動度が、有機層に印加される電界によって変化し難いため、駆動電流の大きさによる発光色の変化が少ない。
【発明を実施するための最良の形態】
【０００９】
以下、本発明の一実施形態を添付の図面に基づいて説明する。有機ＥＬパネル１１は、ガラス基板１２上に積層体１３を形成すると共に、封止ガラス１４を設けたものである。積層体１３は、第一電極１７，絶縁層１８，リブ部１９，有機層２０，第二電極２１を有している。
【００１０】
第一電極１７は、酸化インジウム（In２O３）と酸化スズ（SnO２）の混合物であるＩＴＯ（Indium
Tin Oxide）からなるものであり、スパッタリング等の手段によって基板１２に形成されている。第一電極１７は、所定間隔をあけて配置された縦方向のストライプ状の陽極部１７ａと、第二電極２１の陰極部２１ａに導通される陰極端子部１７ｂとを有している。
【００１１】
絶縁層１８は、ポリイミド系の絶縁材料からなるものであり、フォトリソグラフィー法等の手段によって形成されている。絶縁層１８は、有機層２０よりも広い領域に形成されており、マトリクス状に配置された画素に対応する矩形の開口１８ａと、陰極端子部１７ｂと陰極部２１ａを電気的に接続させるコンタクトホール１８ｂとを有している。
【００１２】
リブ部１９は、フェノール系の絶縁材料からなるものであり、フォトリソグラフィー法等の手段によって形成されている。リブ部１９は、絶縁層１８上に形成されており、逆テーパ形状になっている。リブ部１９は、陽極部１７ａと直交する方向に平行線状に設けられており、有機層２０及び第二電極２１をストライプ状に分断する。
【００１３】
有機層２０は、正孔輸送層２０ａと、発光層２０ｂと、電子輸送層２０ｃと、電子注入層２０ｄとから構成されている（図４参照）。第二電極２１は、アルミニウム（Al）からなるものであり、リブ部１９によって、第一電極１７の陽極部１７ａに直交する方向のストライプ状に分断され、陰極部２１ａが形成されている。
【００１４】
封止ガラス１４は、エッチング等の方法によって形成された凹部１４ａを有しており、紫外線硬化性の接着剤２２によって、ガラス基板１２に接合されている。封止ガラス１４の凹部１４ａには、酸化カルシウム，活性アルミナ等の吸湿粉粒体をフッ素系オイル等の不活性液体中に混合してなるゲル状の吸湿剤２５が塗布されている。
【００１５】
次に、正孔輸送層２０ａ，発光層２０ｂ，電子輸送層２０ｃ及び電子注入層２０ｄからなる有機層２０について、更に詳述する。正孔輸送層２０ａは、アリールアミン誘導体（α−ＮＰＤ）等の正孔輸送性材料からなるものである。
【００１６】
発光層２０ｂは、ホスト材料である出光興産株式会社製の商品名「IDE120」及び「IDE312」と、青色ドーパント材料（第一のドーパント材料）である出光興産株式会社製の商品名「BD102」及び黄色ドーパント材料（第二のドーパント材料）であるテトラフェニルナフタセン（rubrene）と、からなるものである。青色ドーパント材料の発光主波長は４８０ｎｍ、黄色ドーパント材料の発光主波長は５６０ｎｍになっており、青色ドーパント材料の濃度は、黄色ドーパント材料の濃度よりも高くなっている。
【００１７】
電子輸送層２０ｃは、バソフェナントロリン（BPhen）等の電子輸送性材料からなるものである。電子注入層２０ｄは、フッ化リチウム（LiF）からなるものである。
【００１８】
次に、図５及び図６に基づいて、上述した実施形態の作用効果を説明する。図５及び図６において、比較例とは、電子輸送層２０ｃがトリキノリノレートアルミニウム（Alq3）からなるものであり、実施例とは、上述した実施形態の如く、電子輸送層２０ｃがバソフェナントロリン（BPhen）からなるものである。
なお、図６は、電流密度を１〜１０００ｍＡ／ｃｍ２（電流値換算で０．０４〜４０ｍＡ）の範囲で変化させた場合における色度変化量を示している。
【００１９】
図５に示すように、有機層２０に印加される電界の平方根Ｅ１／２が４００〜１０００（Ｖ／ｃｍ）１／２での電子輸送層２０ｃの電子移動度の最大値と最小値の比は、比較例では約１００になっているが、実施例では１０以下になっている。図６に示す色度変化量は、比較例と比べて、実施例は半分以下になっている。比較例においては、電流密度を１ｍＡ／ｃｍ２から１０００ｍＡ／ｃｍ２に変化させると、若干青色を帯びた発光色になるが、実施例においては、若干の色度変化はあるとしても、略白色として視認されるレベルである。
【００２０】
本発明は、特定の電界における電子移動度に着目してなされたものであり、電界の平方根Ｅ１／２が４００〜１０００（Ｖ／ｃｍ）１／２である状態での電子輸送層２０ｃの電子移動度の最大値と最小値の比を１０以下にすることによって、電流値が変化しても、発光色の変化が小さくなる。
【００２１】
なお、本発明は、本実施形態に限定されるものではなく、電界の平方根Ｅ１／２が４００〜１０００（Ｖ／ｃｍ）１／２である状態での正孔輸送層２０ａの電子移動度の最大値と最小値の比を１０以下にすることによっても、本実施形態と同様の効果を得ることができる。また、青色ドーパント材料の濃度は、黄色ドーパント材料の濃度よりも高いことが望ましく、発光効率が高い。また、本実施形態の発光層２０ｂは複数のホスト材料を含む１層構造であったが、例えば、発光層を２層構造にしても良い。
【図面の簡単な説明】
【００２２】
【図１】本発明の実施形態を示す正面図。
【図２】同上実施形態を示す断面図。
【図３】同上実施形態を示す断面図。
【図４】同上実施形態を示す有機層の拡大正面図。
【図５】実施例及び比較例の電子移動度を示す図。
【図６】実施例及び比較例の色度変化量を示す図。
【図７】従来例を示す断面図。
【図８】同上従来例を示す有機層の拡大断面図。
【符号の説明】
【００２３】
１１    有機ＥＬパネル
１２    ガラス基板
１３    積層体
１４    封止ガラス
１７    第一電極
１７ａ  陽極部
１７ｂ  陰極端子部
２０    有機層
２０ａ  正孔輸送層
２０ｂ  発光層
２０ｃ  電子輸送層
２０ｄ  電子注入層
２１    第二電極
２１ａ  陰極部
【図１】
2006269447.tif 000003
【図２】
2006269447.tif 000004
【図３】
2006269447.tif 000005
【図４】
2006269447.tif 000006
【図５】
2006269447.tif 000007
【図６】
2006269447.tif 000008
【図７】
2006269447.tif 000009
【図８】
2006269447.tif 000010